(57)【特許請求の範囲】
【請求項１】
水と、
蛍光染料で着色された樹脂のエマルジョンと、
２５℃において固体である、非イオン性界面活性剤及びポリエチレングリコールと、
を含有するインクジェット用の水性蛍光インクであって、
該非イオン性界面活性剤及びポリエチレングリコールが、それぞれエチレンオキサイドユニットを２５以上有し、
該非イオン性界面活性剤及びポリエチレングリコールの含有量が、インク全質量に対して１質量％以上１５質量％以下であることを特徴とするインクジェット用の水性蛍光インク。
【請求項２】
前記樹脂のエマルジョンの含有量がインク全質量に対して１質量％以上４０質量％以下である請求項１に記載のインクジェット用の水性蛍光インク。
【請求項３】
前記樹脂のエマルジョンがアクリル樹脂のエマルジョンである請求項１または２に記載のインクジェット用の水性蛍光インク。
【請求項４】
請求項１〜３の何れか一項に記載の水性蛍光インクを収容しているインク収容部と、該インクを熱エネルギーの作用によりインク滴として吐出させるためのヘッド部と、を具備していることを特徴とする記録ユニット。
【請求項５】
請求項１〜３の何れか一項に記載の水性蛍光インクを収容していることを特徴とするインクカートリッジ。
【請求項６】
請求項１〜３の何れか一項に記載の水性蛍光インクを収容しているインク収容部と、該インクを熱エネルギーの作用によりインク滴として吐出させるためのヘッド部と、を具備していることを特徴とするインクジェット記録装置。
【請求項７】
請求項１〜３の何れか一項に記載の水性蛍光インクを、熱エネルギーの作用によりインク滴として吐出させるインクジェット記録方法。
【発明の詳細な説明】
【０００１】
【発明の属する技術分野】
本発明は、熱エネルギーによってインクを飛翔させて記録を行うインクジェット記録用の水性蛍光インク、このインクを用いたインクカートリッジ、記録ユニット、インクジェット記録装置及びインクジェット記録方法に関する。
【０００２】
【従来の技術】
従来、ラインマーカーペンなどに蛍光性色材が使用されている。さらに最近では、堅牢性を向上させるために、蛍光顔料を使用したインクも登場してきている。例えば、特開平６−３４６０１３号公報や特開平５−２３９３９５号公報に有機蛍光顔料を使用した筆記具用蛍光顔料インクが開示されている。
【０００３】
また、蛍光インクは上記のような筆記具としての用途の他に、電子透かしや料金別納郵便物の証印の印刷などにも用いられている。
【０００４】
これらのプリントにインクジェットプリンタを使用することが特開平９−２９１２４６号公報に開示されている。この公報において、可溶性トナーを使用した耐水性インク組成物において、Ｈ．Ｌ．Ｂ．（ＨｙｄｒｏｐｈｉｌｅＬｉｐｏｐｈｉｌｅＢａｌａｎｃｅ）が８〜１５の非イオン性界面活性剤を可溶化剤とすると開示している。
【０００５】
電子透かしや郵便物の証印の印刷において、これらの印字物の蛍光強度をしきい値として利用する場合、安定した蛍光を発することが重要となる。しかしながら、上記先行技術によっては、安定した蛍光強度を得ることが出来ない場合があった。
【０００６】
さらに、熱エネルギーによってインクを飛翔させて記録を行うインクジェット記録（バブルジェットと称す）においては、安定したインク吐出を行うために、インク吐出のために発泡を安定化しなければならないが、この点において上記のインクは未だ十分ではなかった。
【０００７】
【発明が解決しようとする課題】
本発明の目的は、安定した蛍光を発生し、かつインクジェット記録、特にはバブルジェット記録に用いた場合に優れたインク吐出性を持つ水性蛍光インクを提供し、さらに、優れたインク吐出性ゆえに高品位な画質を安定して得ることができ、かつ画像堅牢性に優れた蛍光画像を得ることのできる記録ユニット、インクカートリッジ、インクジェット記録装置及びインクジェット記録方法を提供することにある。
【０００８】
【課題を解決するための手段】
上記目的は以下の本発明によって達成される。
【０００９】
すなわち、本発明は、水と、蛍光染料で着色された樹脂のエマルジョンと、２５℃において固体である、非イオン性界面活性剤及びポリエチレングリコールと、を含有するインクジェット用の水性蛍光インクであって、該非イオン性界面活性剤及びポリエチレングリコールが、それぞれエチレンオキサイドユニットを２５以上有し、該非イオン性界面活性剤及びポリエチレングリコールの含有量が、インク全質量に対して１質量％以上１５質量％以下であることを特徴とするインクジェット用の水性蛍光インクである。
【００１０】
このインクにおいて、前記着色された樹脂エマルジョンの含有量がインク全質量に対して１質量％以上４０質量％以下であることが好ましい。
【００１１】
前記樹脂のエマルジョンがアクリル樹脂のエマルジョンであることも好ましい。
【００１２】
前記エチレンオキサイドユニットを有する水溶性化合物がポリエチレングリコールであることも好ましい。
【００１３】
前記ポリエチレングリコールがエチレンオキサイドユニットを２５以上有することも好ましい。
【００１４】
前記ポリエチレングリコールをインク全質量に対して１〜１０質量％含むことも好ましい。
【００１５】
前記エチレンオキサイドユニットを有する水溶性化合物が非イオン性界面活性剤であることも好ましい。
【００１６】
前記非イオン性界面活性剤がエチレンオキサイドユニットを２５以上有することも好ましい。
【００１７】
前記非イオン性界面活性剤をインク全質量に対して１〜５質量％含むことも好ましい。
【００１８】
前記エチレンオキサイドユニットを有する化合物がポリエチレングリコールおよび非イオン性界面活性剤であることも好ましい。
【００１９】
本発明は、上記の水性蛍光インクを収容しているインク収容部と、該インクを吐出させるためのインクジェットヘッドと、を具備していることを特徴とする記録ユニットを含む。
【００２０】
本発明はまた、上記の水性蛍光インクを収容していることを特徴とするインクカートリッジも含む。
【００２１】
本発明はさらに、上記のインクを収容しているインク収容部と、該インクを吐出させるためのインクジェットヘッドと、を具備していることを特徴とするインクジェット記録装置も含む。
【００２２】
このインクジェット記録装置において、該インクジェットヘッドが、バブルジェットヘッドであることが好ましい。
【００２３】
本発明はまた、上記の水性蛍光インクをインクジェット法で吐出させる工程を含むインクジェット記録方法も含む。
【００２４】
【発明の実施の形態】
次に、好ましい実施の形態を挙げて、本発明をより詳細に説明する。
【００２５】
〔着色樹脂エマルジョン〕
本発明に用いられる、蛍光染料で着色された樹脂のエマルジョンは、本発明にかかるインクにおける色材としての成分であり、例えば、アクリル樹脂系高分子化合物を蛍光性の染料で染色したもののエマルジョン（以下、「アクリル樹脂系高分子エマルジョン」と称す。）を挙げることができる。
【００２６】
蛍光性の染料としては、蛍光性を有する染料であれば使用することが可能であり、例えば、Ｃ．Ｉ．アシッドブルー９、Ｃ．Ｉ．アシッドイエロー７、Ｃ．Ｉ．アシッドイエロー２３、Ｃ．Ｉ．アシッドレッド５２、Ｃ．Ｉ．アシッドレッド８７、Ｃ．Ｉ．アシッドレッド９２、Ｃ．Ｉ．アシッドブラック２等の酸性染料、Ｃ．Ｉ．ベーシックレッド１、Ｃ．Ｉ．ベーシックイエロー９、Ｃ．Ｉ．べ−シックイエロー４４、Ｃ．Ｉ．べーシックバイオレット１、Ｃ．Ｉ．ベーシックバイオレット７、Ｃ．Ｉ．べ−シックバイオレット１０、Ｃ．Ｉ．べ−シックバイオレット１１、Ｃ．Ｉ．べ−シックブルー４５等の塩基性染料が挙げられるがこれらに限定されない。
【００２７】
アクリル樹脂系高分子エマルジョンを構成するモノマーとしては、アクリル酸やメタクリル酸の他、スチレンや塩化ビニル、アクリル酸およびメタクリル酸のエステル、マレイン酸、フマル酸やそのエステル、アクリロニトリルのようなビニルモノマー、他にウレタン系モノマー等が使用できるが、もちろんこれらに限定されるものではない。
【００２８】
アクリル樹脂系高分子エマルジョンを製造する方法は、水などの溶媒中で一種又は２種以上の上記モノマーを重合あるいは共重合させる。重合あるいは共重合の方法は、特に限定されないが、乳化重合によって合成することが好ましい。
【００２９】
アクリル樹脂系高分子エマルジョンを染料で染色する方法は、高分子化合物を染色できるものであれば特に制限なく適用可能であり、高分子化合物を合成する前段階で単量体に染料を反応させたり、重合中に染料を反応させたり、合成後に反応又は染着したりして得ることができる。
【００３０】
着色樹脂中の染料の含有量は、染料の種類などによって異なるので一概に決定することは出来ないが、着色樹脂中の染料含有量が１質量％以上１０質量％以下であることが好ましい。これより少ないと発色の点で十分とは言えない場合があり、あまり染料含有量が多いと耐水性が不十分になる場合や、染料高濃度による蛍光の濃度消光が起こる場合があるからである。
【００３１】
〔２５℃において固体である、エチレンオキサイドユニットを有する水溶性化合物〕
本発明のインクは、必須成分として、２５℃において固体である、エチレンオキサイドユニット（−ＣＨ2ＣＨ2Ｏ−）を有する水溶性化合物を含有する。
【００３２】
この化合物として、２５℃において固体であるポリエチレングリコール及び非イオン性界面活性剤が用いられる。
【００３３】
さらにより具体的には、エチレンオキサイドユニットを２５以上有するポリエチレングリコール及び非イオン性界面活性剤が用いられる。
【００３４】
ポリエチレングリコールでは、エチレンオキサイドユニットは２００以下が好ましい。
【００３５】
非イオン性界面活性剤では、エチレンオキサイドユニットは６０以下が好ましい。
【００３６】
また、上記のような非イオン性界面活性剤としては、ポリオキシエチレンラウリルエーテル、ポリオキシエチレンセチルエーテル、ポリオキシエチレンステアリルエーテル、ポリオキシエチレンオレイルエーテル、ポリオキシエチレンノニルフェニルエーテル、ポリオキシエチレンオクチルフェニルエーテル、ポリオキシエチレンステアリルアミン、ポリオキシエチレン等のエチレンオキサイド鎖が２５以上のものを具体例として挙げることが出来るが、もちろん本発明はこれらに限定されるものではない。
【００３７】
ところで、２５℃において固体である、エチレンオキサイドユニットを有する水溶性化合物によって、本発明にかかるインクによるインクジェット記録物の蛍光が安定化する理由は明らかでないが、おそらく、これらの化合物の濃度消光（蛍光色材の発光を別な色材が吸収することによって蛍光強度が減少する現象）を抑制する効果を有している為ではないかと推測されるが、定かではない。
【００３８】
さらに、これらの化合物によって、何故バブルジェット記録におけるインク吐出性が良好になるかは定かではないが、以下のように推測している。
【００３９】
前記した、蛍光染料で着色された樹脂のエマルジョンを含有するインクは、エマルジョンが持つ疎水性部分によってインク吐出のための発泡が妨げられ、十分大きな泡に成長しないことが、吐出の不安定化を招いていると考えられる。なお、以下場合により、樹脂のエマルジョンすなわち樹脂が分散したエマルジョンを「樹脂エマルジョン」と称し、蛍光染料で着色された樹脂のエマルジョンを「着色樹脂エマルジョン」と称す。
【００４０】
一方、２５℃において液体であるエチレンオキサイドユニットが２０程度のポリエチレングリコールは、水と自由に混合することが出来る。これに対して、２５℃において固体であるポリエチレングリコールは有限の溶解度を持ち、少なくとも液体化合物より水への親和性を失っていると考えられる。そのため、これらの固体化合物はより疎水性な一面を持つ着色樹脂エマルジョンに配向し、エマルジョンの見かけの親水性を高める。これによって、着色樹脂エマルジョンによる発泡成長抑制が抑えられるため、安定したインク吐出が達成されると考えられる。
【００４１】
以上の説明は非イオン性界面活性剤においても同様である。この場合、疎水ユニットを有する界面活性剤はより効果的に蛍光顔料エマルジョンに配向するため、ポリエチレングリコールよりはエチレンオキサイドのユニット数も少なく、かつ少量で同様の効果を達成できる。
【００４２】
エチレンオキサイドユニットが少ない固体以外の界面活性剤の場合、化合物としての疎水性が強くなるため、十分な効果を発揮する濃度まで溶解させることが出来なかったり、着色樹脂エマルジョンの疎水性を緩和する作用が小さくなってしまうため、効果が得られない。
【００４３】
〔インク〕
本発明にかかるインクジェット用の水性蛍光インクは、上記着色樹脂エマルジョンと、上記２５℃において固体である、エチレンオキサイドユニットを有する化合物とを用い混合することによって着色樹脂（蛍光染料で着色された樹脂）がいわば顔料として水等の水性液媒体中に分散された溶液として製造することができる。
【００４４】
これらの着色樹脂エマルジョンの含有量は、樹脂中の染料濃度によって決定されるが、インク中で好ましくは１〜４０質量％、より好ましくは１〜２０質量％の範囲で使用される。
【００４５】
２５℃において固体である、エチレンオキサイドユニットを有する化合物は、インク中に１質量％から１５質量％含まれる。１質量％以上とすることにより本発明の効果が明瞭に発揮でき、１５質量％以下とすることによりインクの粘度上昇などを抑えることができる。また１５質量％を超えても、本発明の効果はあまり増大しない。
【００４６】
インク中にポリエチレングリコールを１〜１０質量％、あるいは非イオン性界面活性剤を１〜５質量％含むことが好ましい。それぞれ１０あるいは５質量％を超えて含有させても、それ程効果が上がらないという点で不利となり、粘度の上昇によって若干インクジェットヘッドのノズル詰まりに不利になるからである。
【００４７】
またこれらの化合物を併用することも好ましい。
【００４８】
本発明にかかるインクに好適に用い得る水性液媒体は、水及び水溶性有機溶剤の混合溶媒であり、水としては種々のイオンを含有する一般の水ではなく、イオン交換水（脱イオン水）を使用するのが好ましい。
【００４９】
水と混合して使用される水溶性有機溶剤としては、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の炭素数１〜４のアルキルアルコール類；ジメチルホルムアミド、ジメチルアセトアミド等のアミド類；アセトン、ジアセトンアルコール等のケトン又はケトアルコール類；テトラヒドロフラン、ジオキサン等のエーテル類；ポリエチレングリコール、ポリプロピレングリコール等のポリアルキレングリコール類；エチレングリコール、プロピレングリコール、ブチレングリコール、トリエチレングリコール、１，２，６−ヘキサントリオール、チオジグリコール、ヘキシレングリコール、ジエチレングリコール等のアルキレン基が２〜６個の炭素原子を含むアルキレングリコール類；グリセリン；エチレングリコールモノメチル（又はエチル）エーテル、ジエチレングリコールメチル（又はエチル）エーテル、トリエチレングリコールモノメチル（又はエチル）エーテル等の多価アルコールの低級アルキルエーテル類；Ｎ−メチル−２−ピロリドン、２−ピロリドン、１，３−ジメチル−２−イミダゾリジノン等が挙げられる。これらの多くの水溶性有機溶剤の中でもジエチレングリコール等の多価アルコール、トリエチレングリコールモノメチル（又はエチル）エーテル等の多価アルコールの低級アルキルエーテルが好ましい。
【００５０】
上記した様な水溶性有機溶剤のインク中における含有量は、一般的にはインク全質量の３〜５０質量％の範囲が好ましく、より好ましくは３〜３０質量％の範囲とする。
【００５１】
〔記録装置〕
次に、上記した本発明の水性蛍光インクを用いて記録を行うのに好適な本発明のインクジェット記録装置の一例を以下に説明するが、本発明のインクジェット記録装置は、インクを収容したインク収容部あるいはインクを収容したインク収容部を備えたインクカートリッジと、該インクを熱エネルギーの作用によりインク滴として吐出させるためのヘッド部を有する記録ユニットを備え、インクが上記本発明の水性蛍光顔料インクであること以外は、本発明による特段の制限は無い。
【００５２】
先ず、ヘッド構成の一例を図１及び図２に示す。図１は、インク流路に沿ったヘッド１３の断面図であり、図２は図１のＡ−Ｂ線での切断面図である。ヘッド１３はインクを通す流路（ノズル）１４を有するガラス、セラミック、シリコン又はプラスチック板等と発熱素子基板１５とを接着して得られる。発熱素子基板１５は酸化シリコン、窒化シリコン、炭化シリコン等で形成される保護層１６、アルミニウム、金、アルミニウム−銅合金等で形成される電極１７−１及び１７−２、ＨｆＢ２、ＴａＮ、ＴａＡｌ等の高融点材料から形成される発熱抵抗体層１８、熱酸化シリコン、酸化アルミニウム等で形成される蓄熱層１９、シリコン、アルミニウム、窒化アルミニウム等の放熱性のよい材料で形成される基板２０よりなっている。
【００５３】
上記ヘッド１３の電極１７−１及び１７−２にパルス状の電気信号が印加されると、発熱素子基板１５のｎで示される領域が急速に発熱し、この表面に接しているインク２１に気泡が発生し、その圧力でメニスカス２３が突出し、インク２１がヘッドのノズル１４を通して吐出し、吐出オリフィス２２よりインク小滴２４となり、被記録材２５に向かって飛翔する。図３には、図１に示したヘッドを多数並べたマルチヘッドの一例の外観図を示す。このマルチヘッドは、マルチノズル２６を有するガラス板２７と、図１に説明したものと同じような発熱素子基板２８を接着して作られている。
【００５４】
図４に、このヘッドを組み込んだインクジェット記録装置の一例を示す。図４において、６１はワイピング部材としてのブレードであり、その一端はブレード保持部材によって保持固定されており、カンチレバーの形態をなす。ブレード６１は記録ヘッド６５による記録領域に隣接した位置に配置され、又、本例の場合、記録ヘッド６５の移動経路中に突出した形態で保持される。
【００５５】
６２は記録ヘッド６５の突出口面のキャップであり、ブレード６１に隣接するホームポジションに配置され、記録ヘッド６５の移動方向と垂直な方向に移動して、インク吐出口面と当接し、キャッピングを行う構成を備える。更に、６３はブレード６１に隣接して設けられるインク吸収体であり、ブレード６１と同様、記録ヘッド６５の移動経路中に突出した形態で保持される。上記ブレード６１、キャップ６２及びインク吸収体６３によって吐出回復部６４が構成され、ブレード６１及びインク吸収体６３によって吐出口面に水分、塵挨等の除去が行われる。
【００５６】
６５は、吐出エネルギー発生手段を有し、吐出口を配した吐出ロ面に対向する被記録材にインクを吐出して記録を行う記録ヘッド、６６は記録ヘッド６５を搭載して記録ヘッド６５の移動を行うためのキャリッジである。キャリッジ６６はガイド軸６７と摺動可能に系合し、キャリッジ６６の一部はモーター６８によって駆動されるベルト６９と接続（不図示）している。
【００５７】
これによりキャリッジ６６はガイド軸６７に沿った移動が可能となり、記録ヘッド６５による記録領域及びその隣接した領域の移動が可能となる。
【００５８】
５１は被記録材を挿入するための紙給部、５２は不図示のモーターにより駆動される紙送りローラーである。これらの構成により記録ヘッド６５の吐出口面と対向する位置へ被記録材が給紙され、記録が進行するにつれて排紙ローラー５３を配した排紙部へ排紙される。以上の構成において記録ヘッド６５が記録終了してホームポジションへ戻る際、吐出回復部６４のキヤップ６２は記録ヘッド６５の移動経路から退避しているが、ブレード６１は移動経路中に突出している。その結果、記録ヘッド６５の吐出口がワイピングされる。
【００５９】
尚、キャップ６２が記録ヘッド６５の吐出面に当接してキャッピングを行う場合、キャップ６２は記録ヘッドの移動経路中に突出するように移動する。記録ヘッド６５がホームポジションから記録開始位置へ移動する場合、キャップ６２及びブレード６１は上記したワイピングの時の位置と同一の位置にある。この結果、この移動においても記録ヘッド６５の吐出口面はワイビングされる。上述の記録ヘッドのホームポジションへの移動は、記録終了時や吐出回復時ばかりでなく、記録ヘッドが記録のために記録領域を移動する間に所定の間隔で記録領域に隣接したホームポジションヘ移動し、この移動に伴って上記ワイピングが行われる。
【００６０】
図５は、図４中の記録ヘッドにインク供給部材、例えば、チューブを介して供給されるインクを収容したインクカートリッジの一例を示す図である（図４中不図示）。４５はインクカートリッジである。ここで４０は供給用インクを収納したインク収容部、例えば、インク袋であり、その先端にはゴム製の栓４２が設けられている。この栓４２に針（不図示）を挿入することにより、インク袋４０中のインクをヘッドに供給可能にする。４４は廃インクを受容するインク吸収体である。インク収容部としてはインクとの接液面がポリオレフイン、特にポリエチレンで形成されているものが好ましい。
【００６１】
本発明のインクカートリッジとしては、インクを収容したインク収容部を備えたものであれば、収容するインクが本発明の水性蛍光顔料インクである点を除いて特に制限はない。
【００６２】
本発明においては、上述のようにヘッドとインクカートリッジとが別体となったものに限らず、図６に示すようなそれらが一体になった記録ユニットも好適に用いられる。図６において、７０は記録ユニットであり、この中にはインクを収容したインク収容部、例えば、インク吸収体が収納されており、かかるインク吸収体中のインクが複数オリフィスを有するヘッド部７１からインク滴として吐出される構成になっている。インク吸収体の材料としてはポリウレタンを用いることが本発明にとって好ましい。又、インク吸収体を用いず、インク収容部が内部にバネ等を仕込んだインク袋であるような構造でもよい。７２はカートリッジ内部を大気に連通させるための大気連通口である。この記録ユニット７０は図４に示す記録ヘッド６５に換えて用いられるものであって、キャリッジ６６に対して着脱自在になっている。
【００６３】
本発明の記録ユニットとしては、インクを収容したインク収容部と、該インクを熱エネルギーの作用によりインク滴として吐出させるためのヘッド部とを備えたものであれば、収容するインクが本発明の水性蛍光顔料インクである点を除いては特に制限はない。
【００６４】
【実施例】
次に、実施例及び比較例を挙げて本発明をより具体的に説明するが、本発明は下記実施例により限定されるものではない。尚、文中「部」及び「％」とあるのは、特に断りのない限り質量基準である。
【００６５】
〔参考例１〕
１）水性蛍光性着色樹脂エマルジョン
・蛍光性の酸性染料で着色されたアクリル樹脂エマルジョン
（商品名：ＳＦ−５０１７；シンロイヒ社製）：２０部
２）非イオン性界面活性剤
ポリオキシエチレンセチルエーテル（エチレンオキサイド４０ユニット）、２５℃固体）
（商品名：ＢＣ−４０ＴＸ；日光ケミカルズ社製）：２．０部
３）他の成分
・アセチレングリコールのエチレンオキサイド付加物
（商品名：アセチレノールＥＨ：川研フアインケミカル社製）：０．５部
・ジエチレングリコール：１５部
・トリメチロールプロパン：５部
・純水：５７．５部
以上の成分を混合し、充分攪拌して溶解した後、ポアサイズ２．５μｍのミクロフイルター（富士フィルム製）にて加圧濾過しインクを調製した。
【００６６】
上記のインクを用いて、記録信号に応じた熱エネルギーをインクに付与することによりインクを吐出させるオンデマンド型マルチバブルジェットヘッドを有するインクジェット記録装置ＢＪＣ−４３０Ｊ（キヤノン製）を用いてプリント評価を行った。
【００６７】
評価に用いた用紙はキヤノン製ＰＰＣ用紙、ＰＢ−ペーパーである。
【００６８】
その結果、安定したプリントを得ることが出来た。また、印字物は完全な耐水性を有していた。印字物を蛍光光度計で測定したところ、赤色蛍光が観測され、紙のロットによる蛍光強度の変動も観測されなかった。
【００６９】
〔参考例２〕
１）水性蛍光性着色樹脂エマルジョン
・蛍光性酸性染料で着色されたアクリル樹脂エマルジョン
（商品名：ＬＵＭＩＫＯＬ ＮＫＷ−３２０７Ｃ；日本蛍光社製）：１５部
２）ポリエチレングリコール
・ポリエチレングリコール（分子量４０００、エチレンオキサイド平均約９０ユニット、２５℃固体）：７．０部
３）他の成分
・ジエチレングリコール：１５部
・トリメチロールプロパン：５部
・アセチレングリコールのエチレンオキサイド付加物
（商品名：アセチレノールＥＨ；川研ファインケミカル社製）：０．５部
・純水：５７．５部
以上の成分を用いたこと以外は参考例１と同様にして、プリント評価したところ、良好な結果を得た。また、参考例２では赤色蛍光が観測され、参考例１と同様に蛍光強度も安定していた。
【００７０】
〔実施例１〕
１）水性蛍光性着色樹脂エマルジョン
蛍光性酸性染料で着色されたアクリル樹脂エマルジョン
（商品名：ＳＦ−５０１４；シンロイヒ社製）：３０部
２）ポリエチレングリコールおよび非イオン性界面活性剤
・ポリエチレングリコール
（分子量１０００、エチレンオキサイド平均２５ユニット、２５℃固体）：５．０部
・ポリオキシエチレンオレイルエーテル（エチレンオキサイド５０ユニット）
（商品名：Ｂ０−５０；日光ケミカルズ社製）：２．０部
３）他の成分
・ジエチレングリコール：１５部
・トリメチロールプロパン：５部
・アセチレングリコールのエチレンオキサイド付加物
（商品名：アセチレノールＥＨ；川研ファインケミカル社製）：０．５部
・純水：４２．５部
以上の成分を用いたこと以外は、参考例１と同様にプリント評価したところ、良好な結果を得た。黄緑蛍光が観測され、参考例１と同様に蛍光強度も安定していた。実施例１ではポリエチレングリコールと界面活性剤の併用によって高濃度のエマルジョン濃度でも安定して使用することが出来た。
【００７１】
〔比較例１〕
１）水性蛍光性樹脂エマルジョン
・蛍光性酸性染料で着色されたアクリル樹脂エマルジョン
（商品名：ＳＦ−５０１７；シンロイヒ社製）：２０部
２）他の成分
・ジエチレングリコール：１５部
・トリメチロールプロパン：５部
・アセチレングリコールのエチレンオキサイド付加物
（商品名：アセチレノールＥＨ；川研ファインケミカル社製）：０．５部
・純水：５９．５部
参考例１と同様にプリント評価したところ、プリントヘッドからインクが吐出せず、全く評価できなかった。
【００７２】
〔比較例２〕
１）水性蛍光着色樹脂エマルジョン
蛍光性酸性染料で着色された樹脂エマルジョン
（商品名：ＳＦ−５０１７；シンロイヒ社製）：２０部
２）非イオン性界面活性剤
・ポリオキシエチレンセチルエーテル（エチレンオキサイド１０ユニット）、２５℃液体〜ペースト状）
（商品名：ＢＣ−１０ＴＸ；日光ケミカルズ社製）：２．０部
３）他の成分
・ジエチレングリコール：１５部
・トリメチロールプロパン：５部
・アセチレングリコールのエチレンオキサイド付加物
（商品名：アセチレノールＥＨ；川研ファインケミカル社製）：０．５部
・純水：５７．５部
参考例１と同様にプリント評価したところ、かすれた印字となり、評価が困難だった。
【００７３】
印字が良好な部分を選んで蛍光強度を測定したところ、目視では印字濃度等は問題ないように見えたが、蛍光強度はまちまちで、電子透かし等に使用できるレベルではなかった。
【００７４】
〔比較例３〕
１）水性蛍光性着色樹脂エマルジョン
・蛍光性酸性染料で着色されたアクリル樹脂エマルジョン
（商品名：ＳＦ−５０１４；シンロイヒ社製）：２０部
２）ポリエチレングリコール
ポリエチレングリコール（分子量２００、２５℃液体）：５．０部
３）他の成分
・ジエチレングリコール：１５部
・トリメチロールプロパン：５部
・アセチレングリコールのエチレンオキサイド付加物
（商品名：アセチレノールＥＨ；川研ファインケミカル社製）：０．５部
・純水：５４．５部
参考例１と同様にプリント評価したところ、プリントヘッドからインクが吐出せず、評価できなかった。
【００７５】
【発明の効果】
以上説明したように、本発明によれば、バブルジェット記録に用いた場合に優れたインク吐出性と画像堅牢性に優れたインクジェット用の水性蛍光性のインクを得ることが出来る。さらに、優れたインク吐出性のために高品位な画質を安定して得ることができ、かつ画像堅牢性に優れた蛍光画像を得ることのできるインクカートリッジ、記録ユニットおよびインクジェット記録装置および方法が提供された。
【図面の簡単な説明】
【図１】インクジェット記録装置のヘッドの一例を示す縦断面図である。
【図２】インクジェット記録装置のヘッドの一例を示す横断面図である。
【図３】図１に示したヘッドをマルチ化したヘッドの外観斜視図である。
【図４】インクジェット記録装置の一例を示す概略斜視図である。
【図５】インクカートリッジの一例を示す縦断面図である。
【図６】記録ユニットの一例を示す斜視図である。
【符号の説明】
１３：ヘッド
１４：ノズル
１５：発熱素子基板
１６：保護層
１７−１、１７−２：電極
１８：発熱抵抗体層
１９：蓄熱層
２０：基板
２１：インク
２２：吐出オリフィス（微細孔）
２３：メニスカス
２４：インク小滴
２５：被記録材
２６：マルチノズル
２７：ガラス板
２８：発熱素子基板
４０：インク袋
４２：栓
４４：インク吸収体
４５：インクカートリッジ
５１：給紙部
５２：紙送りローラー
５３：排紙ローラー
６１：ブレード
６２：キャップ
６３：インク吸収体
６４：吐出回復部
６５：記録ヘッド
６６：キャリッジ
６７：ガイド軸
６８：モーター
６９：ベルト
７０：記録ユニット
７１：ヘッド部
７２：大気連通口
【図１】
0004208471.tif 000002
【図２】
0004208471.tif 000003
【図３】
0004208471.tif 000004
【図４】
0004208471.tif 000005
【図５】
0004208471.tif 000006
【図６】
0004208471.tif 000007